"可燃性ガスに対して還元反応を生じる白金、パラジュームを含む金属をセラミックス粉末の表面にコーティングし、このコーティングしたセラミックス粉末を電極表面に保護膜として形成したことを特徴とする機能性保護膜。前記白金、パラジュームを含む金属は無電界めっきによりセラミックス粉末の表面にコーティングしたことを特徴とする請求項1に記載の機能性保護膜。前記電極は白金、パラジュームを含む金属であり、前記保護膜は触媒型であることを特徴とする請求項1または2に記載の機能性保護膜。図4は、図2,図3に示すジルコニア式酸素濃度計の従来のセンサ部を示す拡大模式図である。図4に示すように安定化ジルコニア層100aを覆って電極101aの薄膜が形成され、この上にセラミックス粉末からなる保護膜層104が形成されている。図4に示す従来の保護膜はセラミックス粉末のみを電極表面にコーティングした構造とされている。このような構造によれば、測定ガス中に含まれる微小粉塵をセラミックス粉末部で保持することができ、電極部に粉塵付着による電極劣化を防ぐことができる。しかしながら、上述の保護膜は微小粉塵のみを付着させ、この微小粉塵から電極を保護する機能のみであり、測定ガス中に可燃性腐食性ガスが入ると電極表面で還元反応が発生する。その結果、電極が劣化してしまうという問題があった。また従来は、可燃性ガスの電極への侵入阻止及び粉塵の除去が可能な多機能な特性を持ち合わせたフィルタは存在せず、実現化しようとしても、触媒金属白金/パラジウム等を粉末状に形成すると非常に高価になるという問題があった。本発明は、このような課題を解決するものであり、可燃性腐食性ガスに対して粉塵除去とともに触媒作用を有する機能性保護膜を提供することを目的としている。本発明は上記課題を解決するためになされたもので、請求項1に記載の機能性保護膜においては、可燃性ガスに対して還元反応を生じる白金、パラジュームを含む金属をセラミックス粉末の表面にコーティングし、このコーティングしたセラミックス粉末を電極表面に保護膜として形成したことを特徴とする。請求項2においては、請求項1に記載の機能性保護膜において、前記白金、パラジュームを含む金属は無電界めっきによりセラミックス粉末の表面にコーティングしたことを特徴とする。請求項3においては、請求項1または2に記載の機能性保護膜において、前記電極は白金、パラジュームを含む金属であり、前記保護膜は触媒型であることを特徴とする。請求項1、3においては、白金、パラジュームを含む金属をセラミックス粉末にコーティングし、このコーティングしたセラミックス粉末を電極表面に保護膜として形成したので、可燃ガスは触媒型保護膜で還元反応を生じ電極表面に達することがない。その結果、電極での還元反応による劣化を防止することができ、電極の長寿命を図ることができる。請求項2においては、白金、パラジュームを含む金属を無電界めっき処理によりセラミックス粉末にコーティングしたので、白金、パラジュームを含む金属自身を粉末状に加工する場合に比較して安価に製作することができる。以下、本発明の実施の形態について、図面を用いて詳細に説明する。図1aは本発明の一実施例を示す摸式断面図である。図4に示す従来例と共通する部分には同一の符号を付けている。図1と図4の相違点は、電極の保護膜として触媒型の機能性保護膜を形成したことである。図1aにおいて、安定化ジルコニア層100aに電極101aが形成され、この電極を覆って触媒型からなる機能性保護膜104aが溶射などにより形成されている。電極101aには多孔質の白金電極が用いられている。この機能性保護膜104aは、例えばアルミナなどのセラミックス粉末に貴金属白金、パラジウム等を無電界メッキによりコーティングしたものであり、触媒型機能性保護膜として利用する。この保護膜は粉塵等の保護機能フィルタ機能は維持し、且つ、高温下において触媒としての効果を持ち合わせている。図1bは本発明の触媒型機能性保護膜が微小粉塵Bに対しては保護機能を有し、可燃性腐食性ガスに対しては触媒型として機能して還元反応を生じさせ、電極表面に達する測定ガスを阻止することにより電極の劣化を防止している状態を示している。上述の構成によれば、可燃性ガスに対して触媒効果により反応エネルギーが低下するため可燃性ガスの還元反応分解が保護膜表面で生じる。ただし、還元反応は温度/圧力/反応ガス種などの条件による図4に示す従来例の保護膜では可燃性腐食性ガスがセラミックス粉末を通り抜けてしまい、白金電極で還元反応が起こるため電極自体が劣化してしまっていた。この機能性保護膜104aにより、可燃性ガス等は触媒型機能性保護膜層で還元反応が起こり、電極101aにはガスが達しないため、電極の保護としての機能も有している。このような機能性保護膜104aを図2に示すようなジルコニア濃淡電池酸素計のセンサ部の内部電極として用いれば長寿命化を図ることができる。すなわち、ジルコニア酸素濃度計のセンサ部は、安定化ジルコニア製円筒等の内外面に多孔質の白金電極を取り付けた構造となっており、500°C以上の高温状態において安定化ジルコニアは固体電解質イオン導電性固体の性質をもち、選択的に酸素イオンO2だけを通す。なお、白金電極はジルコニア表面の最高温度の部分が電極作用として有効に働いている。なお、以上の説明は、本発明の説明および例示を目的として特定の好適な実施例を示したに過ぎない。従って本発明は、上記実施例に限定されることなく、その本質から逸脱しない範囲で更に多くの変更、変形を含むものである。"